ГОЛОВКА ДОЛОТА ДЛЯ БУРИЛЬНОГО УСТРОЙСТВА УДАРНОГО ДЕЙСТВИЯ

1. Головка ударного бурового долота для бурильного устройства ударного действия, включающая рабочую поверхность и группу сверхтвердых зубьев, выступающих из рабочей поверхности, которая имеет область высокой твердости, свободную от зубьев и обладающую твердостью по меньшей мере 60HRc по шкале С Роквелла.
2. Головка бурового долота по п.1, в которой по меньшей мере 50% из зубьев включает сверхтвердый материал.
3. Головка бурового долота по любому из предыдущих пунктов, в которой область высокой твердости включает твердый сплав.
4. Головка бурового долота по п.1, в которой по меньшей мере 10% объема головки бурового долота состоит из твердого материала, имеющего твердость более 60HRc по шкале С Роквелла.
5. Головка бурового долота по п.1, включающая твердый объем, имеющий общую границу с областью высокой твердости, проходящий от рабочей поверхности в глубину и состоящий из твердого материала, имеющего твердость более 60HRc по шкале С Роквелла, причем глубина составляет по меньшей мере 0,5 мм.
6. Головка бурового долота по п.1, в которой область высокой твердости занимает по меньшей мере 20% от максимальной рабочей поверхности.
7. Головка бурового долота по п.1, в которой зубья представляют собой вставки, включающие алмазы.
8. Головка бурового долота по п.1, выполненная с возможностью съемного крепления к узлу наковальни механическим, химическим или металлургическим методами, либо комбинацией любых из этих методов.
9. Способ изготовления головки ударного бурового долота по п.1, при осуществлении которого головку ударного бурового долота или заготовку для нее, или ее часть, включая область рабочей поверхности, свободную от зубьев, подвергают воздействию давления по меньшей мере 20 МПа и температуры по меньшей мере 900°С.
10. Способ по п.9, в котором головку бурового долота изготавливают спеканием неспеченного корпуса с использованием обычной технологии спекания твердого сплава.
11. Способ по п.9, в котором при изготовлении головки долота неспеченный корпус подвергают спеканию при давлении по меньшей мере 20 МПа и температуре по меньшей мере 900°С, для формирования спеченного корпуса долота, и прикрепляют группу зубьев к спеченному корпусу долота.
12. Способ по п.11, в котором зубья представляют собой вставки, включающие поликристаллические алмазы, внедренные в несущую подложку из твердого сплава как единое целое с ней.
13. Способ изготовления головки ударного бурового долота по п.1, при осуществлении которого формируют головку бурового долота или ее часть, и наносят на рабочую поверхность головки бурового долота или ее части слой твердого материала, обладающего твердостью более 60HRc по шкале С Роквелла.
14. Способ по п.13, в котором слой твердого материала наносят посредством термического напыления, сваркой или пайкой твердым припоем.
15. Сборка ударного бурового долота, включающая головку ударного бурового долота по любому из пп.1-8 или изготовленная способом по любому из пп.9-14.